(57)【要約】【課題】積層されたプリズムシート同士の接触によるキズの発生や、拡散シートとプリズムシートの接触によるキズの発生を効果的に防止する高輝度なプリズムシートおよび面発光装置を提供する。【解決手段】自己治癒性を有する弾性樹脂がプリズム層として基材に転写されて形成された自己治癒型プリズムシートであって、プリズム層の膜屈折率が１．５５以上から１．７０以下の範囲内であり、弾性樹脂がアクリル系ＵＶ硬化樹脂で、２５度での貯蔵弾性率が１×１０３Ｐａ以上１×１０８Ｐａ以下であり、プリズム層の山稜線がプリズム高さ方向に振幅（Ｖｓ）として３μｍ以上７μｍ以下の範囲で変動する正弦波状凹凸を備えた構成とされる。【選択図】図１
2014160187.tif 000002
【特許請求の範囲】
【請求項１】
自己治癒性を有する弾性樹脂がプリズム層として基材に転写形成され、
プリズム層の膜屈折率が１．５５以上１．７０以下の範囲内であることを特徴とする自己治癒型高輝度プリズムシート。
【請求項２】
前記弾性樹脂がアクリル系ＵＶ硬化樹脂で、２５℃での貯蔵弾性率が１×１０３Ｐａ以上１×１０８Ｐａ以下の範囲内であることを特徴とする請求項１に記載の自己治癒型高輝度プリズムシート。
【請求項３】
前記プリズム層の山稜線がプリズム高さ方向に振幅（Ｖｓ）として３μｍ以上７μｍ以下の範囲で変動する正弦波状凹凸を備えたことを特徴とする請求項１〜３に記載のいずれかの自己治癒型高輝度プリズムシート。
【請求項４】
前記正弦波状凹凸の周期（Ｐｉ）が前記プリズム層の山稜線に沿って５０μｍ以上１ｍｍ以下の範囲でランダムに変動することを特徴とする請求項３に記載の自己治癒型高輝度プリズムシート。
【請求項５】
前記プリズム層の山稜線に沿った変動であって、前記プリズム層の高さの方向に振幅（Ｖａ）が０以上４μｍ以下の範囲で正弦波状変動に、ランダムに周期が変動する前記正弦波状凹凸の変動が重畳され、前記プリズム層の山稜線に沿った正弦波状変動の周期（Ｐｅ）が前記正弦波状凹凸の周期（Ｐｉ）の平均周期の素数倍（３倍，５倍，７倍，１１倍，・・・）であることを特徴とする請求項４に記載の自己治癒型高輝度プリズムシート。
【請求項６】
請求項１〜５のいずれかに記載の自己治癒型高輝度プリズムシートが、少なくとも２層に積層されたことを特徴とする自己治癒型高輝度プリズムシート。
【請求項７】
前記プリズムシートの積層間に、光硬化性樹脂を含有する接着層が設けられたことを特徴とする請求項６に記載の自己治癒型高輝度プリズムシート。
【請求項８】
請求項１〜７のいずれかに記載の自己治癒型高輝度プリズムシートと、
拡散シートと、導光パネルと、を備えた面光源ユニットであって、
前記プリズムシートの基材面、前記拡散シートの片面あるいは両面、前記導光パネルの光出射面から選択される少なくとも一面に、自己治癒性を有する弾性樹脂が表面コーティングされた自己治癒層が設けられ、
かつ、自己治癒層は隣接して積層されていない、
ことを特徴とする面光源ユニット。
【請求項９】
前記プリズムシートの出射面に光拡散層が設けられ、
該光拡散層は、フィラーを含有していない、
ことを特徴とする請求項８に記載の面光源ユニット。
【請求項１０】
前記プリズムシートの出射面にモスアイ構造の反射防止層が設けられ、
該反射防止層の光出射面に自己治癒性を有する弾性樹脂がコーティングされた、
ことを特徴とする請求項８に記載の面光源ユニット。
【請求項１１】
前記プリズムシートの出射面に反射型偏光フィルム（DBEF：Dual Brightness Enhancement Film）が設けられたことを特徴とする請求項８に記載の面光源ユニット。
【発明の詳細な説明】
【技術分野】
【０００１】
本発明は、自己治癒性を有する弾性樹脂がプリズム層として基材に転写されて形成された自己治癒型で高輝度なプリズムシートおよび該プリズムシートを用いた面光源ユニットの技術に関するものである。
【背景技術】
【０００２】
近年、表示パネルを備えた携帯電話やタブレットなどの携帯電子機器は、タッチパネルが多用されている。表示パネルには、光拡散機能として、導光板の上面に微細な多数のプリズムを有するプリズムシートが設けられる。
従来から、入力ペンや指などの入力による入力時の荷重によりタッチパネル表面に異常に大きな負荷を伴ったとき、下部電極板が大きく撓んでしまうことから、下部電極板の裏面が導光板の上面に存在するプリズムシートの微細な突起形状（プリズムの先端）を凹ませるなどして傷つけてしまうという問題があった。導光板の上面の微細な突起形状が傷つくと、表示パネルにおいて傷ついた箇所が明るく発光し、視認性が著しく低下してしまう。
【０００３】
このような問題を解決するものとして、タッチパネルの下面に、透明で柔軟性を有する自己治癒性樹脂層が配置され、自己治癒性樹脂層が導光板の上面のプリズムシートに接触可能に配置された液晶表示装置が知られている（例えば、特許文献１を参照。）。
特許文献１に開示された液晶表示装置の場合、自己治癒性樹脂層の柔軟性によって、タッチパネルへの入力時にプリズムシートが自己治癒性樹脂層に接触するとき、接触した部分にキズが発生することによるプリズムシートの損傷を防止するとともに、発生したキズの部分が時間経過とともに自動的に復元するものである。
【先行技術文献】
【特許文献】
【０００４】
【特許文献１】特開２００３−１１４４１８号公報
【発明の概要】
【発明が解決しようとする課題】
【０００５】
しかしながら、近年の携帯電子機器の表示パネルは、より視認性が追及され、かつ薄型化されていることから、プリズムシートを２層に積層するケースや、拡散シートを導光パネルとプリズムシートの間に設けるケースや、プリズムシートの上面に拡散シートを設けるケースなど多種多様の構成が存在してきている。薄膜化が進むにつれて、積層されたプリズムシート同士の接触によるキズの発生や、拡散シートとプリズムシートの接触によるキズの発生が起きる確率が高くなる。
そのため、タッチパネルの下部電極板の下に自己治癒性樹脂層を設ける特許文献１の液晶表示装置の構成では、対応が困難な状況である。
【０００６】
上記状況に鑑みて、本発明は、積層されたプリズムシート同士の接触によるキズの発生や、拡散シートとプリズムシートの接触によるキズの発生を効果的に防止する高輝度なプリズムシートおよび面発光装置を提供することを目的とする。
【課題を解決するための手段】
【０００７】
上記目的を達成すべく、本発明は、自己治癒性を有する弾性樹脂がプリズム層として基材に転写形成され、プリズム層の膜屈折率が１．５５以上１．７０以下の範囲内である自己治癒型高輝度プリズムシートを提供するものである。
本発明の自己治癒型高輝度プリズムシートは、プリズム層の膜屈折率が１．５５以上から１．７０以下の範囲内であることから、集光率が高く、高輝度化を実現できる。
また、弾性樹脂がアクリル系ＵＶ硬化樹脂で、２５度での貯蔵弾性率が１×１０３Ｐａ以上から１×１０８Ｐａ以下の範囲内であることが好ましい。
貯蔵弾性率が１×１０9Ｐａを上回ると自己治癒性が著しく減少してしまい、上記目的を達成することが困難となる。
【０００８】
また、本発明の自己治癒型高輝度プリズムシートにおいて、プリズム層の山稜線がプリズム高さ方向に振幅（Ｖｓ）として３μｍ以上７μｍ以下の範囲で変動する正弦波状凹凸を備えた構成とされる。
これにより、プリズムシートの上面に配置される他のプリズムシートや拡散シートやタッチパネルなどとの密着を防止でき、タッチパネル表面に大きな負荷をかかり撓みにより一時的に密着状態となった場合でもプリズムシートの剥離性を向上できる。
【０００９】
ここで、正弦波状凹凸の周期（Ｐｉ）がプリズム層の山稜線に沿って５０μｍ以上１ｍｍ以下の範囲でランダムに変動することが好ましい。
また、プリズム層の山稜線に沿った変動であって、プリズム層の高さの方向に振幅（Ｖａ）が０以上４μｍ以下の範囲で正弦波状変動に、ランダムに周期が変動する正弦波状凹凸の変動が重畳され、プリズム層の山稜線に沿った正弦波状変動の周期（Ｐｅ）が正弦波状凹凸の周期（Ｐｉ）の平均周期の素数倍（３倍，５倍，７倍，１１倍，・・・）であることがさらに好ましい。
すなわち、プリズム山稜線に沿って振幅（Ｖａ）が０以上４μｍ以下の正弦波状変動に振幅（Ｖｓ）が３μｍ以上７μｍ以下であって周期（Ｐｉ）が５０μｍ以上１ｍｍ以下の範囲でランダムな正弦波状変動を重畳し、前者の変動周期（Ｐｅ）は後者のランダム変動周期の平均周期の素数倍（ｋ＝３，５，７，１１，・・・）のＰｅ＝ｋ×平均（Ｐｉ）である不規則な周期をもつ正弦波状凹凸変動を付与することにより密着防止する。
【００１０】
上述の本発明の自己治癒型高輝度プリズムシートにおいて、プリズムシートが少なくとも２層に積層されたことが好ましい。
プリズムシートを２層以上積層することにより、輝度が更に向上し、かつ耐衝撃性が向上できる。
また、自己治癒型高輝度プリズムシートが２層構造であり、各プリズムシートを第一プリズムシートと第二プリズムシートとし、第一プリズムシートが出射面側、第二プリズムシートが導光パネル側に積層されるとした場合、第一プリズムシートの貯蔵弾性率が、第二プリズムシートの貯蔵弾性率より大きい構成とするのが好ましい。
第一プリズムシートと第二プリズムシートを積層した構造で、かつ、第一プリズムシートの貯蔵弾性率を第二プリズムシートの貯蔵弾性率より大きくすることによって、耐衝撃性が向上する。
また、プリズムシートの積層間に、光硬化性樹脂を含有する接着層が設けられたことが好ましい。光硬化性樹脂を含有する接着層を設けることにより、薄膜化してもプリズムシートのタワミを抑制することができる。
【００１１】
次に、本発明の面光源ユニットについて説明する。
本発明の面光源ユニットは、上述の本発明の自己治癒型高輝度プリズムシートと、拡散シートと、導光パネルを備えた面光源ユニットであって、プリズムシートの基材面、拡散シートの片面あるいは両面、導光パネルの光出射面から選択される少なくとも一面に、自己治癒性を有する弾性樹脂が表面コーティングされた自己治癒層が設けられ、かつ、自己治癒層は隣接して積層されていない構成とされる。
かかる構成によれば、積層されたプリズムシート同士の接触によるキズの発生や、拡散シートとプリズムシートの接触によるキズの発生を効果的に防止できる。
【００１２】
上記の本発明の面光源ユニットにおいて、プリズムシートの出射面に光拡散層が設けられ、該光拡散層はフィラーを含有していないことが好ましい。
光拡散層がフィラーを含有していないことで、フィラーの脱落によるキズの発生が無い。
【００１３】
上記の本発明の面光源ユニットにおいて、プリズムシートの出射面にモスアイ構造の反射防止層が設けられ、該反射防止層の光出射面に自己治癒性を有する弾性樹脂がコーティングされたことが好ましい。
モスアイ構造の反射防止層の光出射面に自己治癒性を有する弾性樹脂がコーティングされることで、タッチパネルの下部との接触によるキズの発生を低減し、かつ、反射防止層の光出射面のキズを自己修復できる。
【００１４】
上記の本発明の面光源ユニットにおいて、プリズムシートの出射面に反射型偏光フィルム（DBEF：Dual Brightness Enhancement Film）が設けられたことが好ましい。
プリズムシートの出射面に反射型偏光フィルム（DBEF）を設けることにより、従来の吸収型偏光板では利用できなかった偏光成分を有効に活用することができ、より輝度が向上する。
【発明の効果】
【００１５】
本発明によれば、積層されたプリズムシート同士の接触によるキズの発生や、拡散シートとプリズムシートの接触によるキズの発生を効果的に防止し、またキズが発生した場合に自己修復でき、タッチパネル方式の表示パネルの視認性を維持できるといった効果を有する。
【図面の簡単な説明】
【００１６】
【図１】本発明のプリズムシートのプリズム層における山稜線の変動波形の模式図
【図２】実施例１のプリズムシートの概略断面図
【図３】実施例１の光学フィルムの構成図１
【図４】実施例１の光学フィルムの構成図２
【図５】実施例１の光学フィルムの構成図３
【図６】実施例１の光学フィルムの構成図４
【図７】実施例１の光学フィルムの構成図５
【図８】実施例１の光学フィルムの構成図６
【図９】実施例１の光学フィルムの構成図７
【図１０】実施例１の光学フィルムの構成図８
【図１１】実施例２のプリズムシートの概略断面図
【図１２】実施例２の光学フィルムの構成図１
【図１３】実施例２の光学フィルムの構成図２
【図１４】実施例２の光学フィルムの構成図３
【図１５】実施例２の光学フィルムの構成図４
【図１６】実施例２の光学フィルムの構成図５
【図１７】実施例２の光学フィルムの構成図６
【図１８】実施例２の光学フィルムの構成図７
【図１９】プリズム層の山稜線に沿った変動凹凸形状と密着性評価の判定画像例
【図２０】落下試験による貯蔵弾性率に対応した自己治癒性評価の判定画像例
【発明を実施するための最良の形態】
【００１７】
以下、本発明の実施形態について、図面を参照しながら詳細に説明していく。なお、本発明の範囲は、以下の実施例や図示例に限定されるものではなく、幾多の変更及び変形が可能である。
【００１８】
まず、本発明のプリズムシートについて説明する。
図１は、本発明のプリズムシートのプリズム層における山稜線の変動波形の模式図を示している。
本発明のプリズムシートは、自己治癒性を有する弾性樹脂がプリズム層として基材に転写形成され、プリズム層の膜屈折率が１．５５以上１．７０以下の範囲内にしたものである。本発明のプリズムシートによれば、自己治癒性と高輝度を実現できる。一般的に、自己治癒性のある弾性樹脂を用いるプリズムシートの場合、膜屈折率はせいぜい１．５３程度である。膜屈折率が低ければ、透過率が低下し、ディスプレイの輝度が低下するため、自己治癒性の弾性樹脂をそのままプリズムシートに用いることは品質低下を招くために困難である。そこで、ジルコニアなどの屈折率が高い素材を弾性樹脂材に添加し、自己治癒性の弾性樹脂の屈折率を向上させ、プリズム層の膜屈折率を１．５５以上１．７０以下の範囲内に制御した。
【００１９】
下記表１は、プリズム層の膜屈折率を変化させた場合（他は同じ条件）における輝度の評価（◎：とても明るい、○：明るい、△：やや暗い）と、コスト面の評価（◎：安価、○：やや高い、△：高価）を行ったものであり、また輝度について実測値で比較している。
表１より、プリズム層の屈折率は、１．５５以上１．７０以下の範囲内が好ましく、より好ましくは１．６０以上１．６８以下の範囲内であることがわかる。
なお、表１において、１．６５以上の膜屈折率の実測値は、計算値を表している。
また、プリズム層に用いる弾性樹脂の可視光領域の透過率は９０％以上の範囲のものを用いた。
【００２０】
【表１】
2014160187.tif 000003
【００２１】
本発明のプリズムシートは、自己治癒性の弾性樹脂を用いるため、プリズムシートの上に積層させる拡散シート他の構造層との粘着防止を図る必要がある。
そのため、本発明のプリズムシートでは、図１に示すように、プリズム層の山稜線に沿った振幅（Ｖａ）の正弦波状変動に、振幅（Ｖｓ）が３μｍ以上７μｍ以下であって周期（Ｐｉ）が５０μｍ以上１ｍｍ以下の範囲でランダムな正弦波状変動を重畳させ、さらに、振幅（Ｖａ）の正弦波状変動の変動周期（Ｐｅ）が、振幅（Ｖｓ）のランダムな正弦波状変動の変動周期（Ｐｉ）の平均周期の素数倍（ｋ＝３，５，７，１１，・・・）、Ｐｅ＝ｋ×平均（Ｐｉ）である不規則な周期をもつ正弦波状凹凸変動を付与させた。周期的な変動の場合、密着が避けられないことから、不規則な周期をもつランダムな正弦波状変動を設け、ウェットアウトを防止したのである。
【００２２】
下記表２は、プリズム層の山稜線に沿った変動凹凸（正弦波状変動）の振幅（Ｖｓ）を２〜９μｍの間で変化させ、また周期（Ｐｉ）を５０μ以下、５０μｍ以上１１００μｍ以下の範囲で変化させて、密着性について目視で評価したものである（○：密着性無し、△：やや密着性有り）。図１９は、プリズム層の山稜線に沿った変動凹凸（正弦波状変動）の形状と密着性評価の判定画像例を示している。図１９（１）は密着性の評価が△のものの画像例であり、図１９（２）は密着性の評価が◎のものの画像例である。ここで、図１９（１）の場合、画像中で矢印部分に縦方向にシミが現れており、その部分で密着していることがわかる。
【００２３】
下記表２から、振幅（Ｖｓ）が３μｍ以上７μｍ以下であって周期（Ｐｉ）が５０μｍ以上１ｍｍ以下の範囲のランダムな正弦波状変動が、密着性無し（○）の評価であった。すなわち、プリズム層の山稜線に沿った変動凹凸が、振幅（Ｖｓ）が３μｍ以上７μｍ以下であって周期（Ｐｉ）が５０μｍ以上１ｍｍ以下の範囲のランダムな正弦波状変動にすることにより、ウェットアウトを有効に防止できるのである。
【００２４】
【表２】
2014160187.tif 000004
【００２５】
次に、本発明のプリズムシートに用いる弾性樹脂について説明する。弾性樹脂は、アクリル系ＵＶ硬化樹脂である。この場合、貯蔵弾性率（２５度）は、１．０×１０７（Ｐａ）である。貯蔵弾性率は、ＪＩＳＫ７２４４の準拠方法で測定した。測定に用いた粘弾性測定装置は、ＴＡ  Ｉｎｓｔｒｕｍｅｎｔｓ社製ＤＭＡ  Ｑ８００である。
貯蔵弾性率は、樹脂組成物の構成（硬化型樹脂の種類、添加物、それらの配合割合など）や膜厚などを適宜調整することで調節する。
【００２６】
下記表３は、アクリル系ＵＶ硬化樹脂の貯蔵弾性率（２５度）を色々と変えたものに対して、その自己治癒性について評価した結果を示している。下記表３において、貯蔵弾性率の単位はＰａであり、自己治癒性についての評価は、落下試験後の目視評価で行った。
落下試験（Ball Drop Test）は、以下の手順ａ）〜ｃ）で行った。
ａ）試験対象のプリズムシートに対して、下拡散シート、プリズムシート、偏光板の順に積層させる。
ｂ）重量２００ｇのアクリル球を高さ３０ｃｍから垂直に落下させる。
ｃ）プリズムシートの外観品質を目視で確認する。
【００２７】
また、プリズムシートと偏光板とを重ね合わせ、加重をかけて偏光板とプリズムシートの間の耐スクラッチ性の試験を行った。
以上の耐スクラッチ性試験および落下試験を行い、目視評価を行って、ホワイトスポット（傷）が発生しているか否かを確認した。評価は３段階で、プリズムシートにホワイトスポット（傷）が無いものを◎、ホワイトスポット（傷）が時間経過で無くなるものを○、ホワイトスポット（傷）が見えるものを△の評価とした。
【００２８】
図２０は、落下試験による貯蔵弾性率に対応した自己治癒性評価の判定画像例を示している。図２０（１）は、自己治癒性の評価が△（ホワイトスポットが見える）の落下試験後の写真画像例を示している。左の画像（０ｓ後）はアクリル球を高さ３０ｃｍから垂直に落下させた直後であり、中央の画像（１０ｓ後）は落下させた後の１０秒後であり、右の画像（３０ｓ後）は落下させた後の３０秒後である。図２０（１）の左の画像（０ｓ後），中央の画像（１０ｓ後），右の画像（３０ｓ後）の全てにおいて、画像中で矢印部分にホワイトスポットが現れているのが確認できる。
【００２９】
また、図２０（２）は、自己治癒性の評価が○（ホワイトスポットが時間経過で無くなる）の落下試験後の写真画像例を示している。同様に、左の画像（０ｓ後）は落下させた直後であり、中央の画像（１０ｓ後）は落下させた後の１０秒後であり、右の画像（３０ｓ後）は落下させた後の３０秒後である。図２０（２）の左の画像（０ｓ後），中央の画像（１０ｓ後）では、画像中で矢印部分にホワイトスポットが現れているのが確認できるが、右の画像（３０ｓ後）になるとホワイトスポットが無くなっている。
【００３０】
また、図２０（３）は、自己治癒性の評価が◎（ホワイトスポットが無い）の落下試験後の写真画像例を示している。左の画像（０ｓ後）は落下させた直後であり、右の画像（３０ｓ後）は落下させた後の３０秒後である。
図２０（３）の場合、左の画像（０ｓ後）と右の画像（３０ｓ後）共に、画像中にはホワイトスポットが現れていない。
【００３１】
【表３】
2014160187.tif 000005
【実施例１】
【００３２】
以下、本発明のプリズムシートを用いた光学フィルムの実施例について説明する。
図２は、実施例１のプリズムシートの概略断面図である。実施例１のプリズムシート１は、ＰＥＴ（ポリエチレン・テレフタレート）フィルムを基材３として、上述のアクリル系ＵＶ硬化樹脂である弾性樹脂２を基材３上に金型の凹凸を転写成形して作製した。より詳しくは、表面が凹凸加工され所定温度に制御された金型（図示せず）の表面に基材３を押圧させ、基材３に塗布した弾性樹脂２を成形し、紫外線を照射して基材３に塗布した弾性樹脂２を硬化させた。
【００３３】
なお、基材は、ＰＥＴ以外に、ＴＡＣ（トリアセチルセルロース）フィルム、ＣＯＰ（シクロオレフィンポリマー）フィルム、アクリル樹脂フィルム、ポリカーボネート樹脂フィルムのいずれも好適に用いることが可能である。
【００３４】
図３〜１０は、実施例１の光学フィルムの実施形態の構成図を示している。以下にそれぞれの構成について説明する。
まず、図３に示す実施例１の光学フィルムの構成図では、基材３の表面に成形した弾性樹脂２から成るプリズムシート１の下に、拡散シート４、導光パネル５が積層されている。
図４に示す実施例１の光学フィルムの構成図では、図３の構成に加えて、プリズムシート１の上に、拡散シート６、反射型偏光フィルム（ＤＢＥＦ）７が積層されている。
図５に示す実施例１の光学フィルムの構成図では、図３の構成において、プリズムシート１と拡散シート４の間に自己治癒層１０が設けられている。
図６に示す実施例１の光学フィルムの構成図では、図３の構成において、拡散シート４と導光パネル５の間に自己治癒層１１が設けられている。
図７に示す実施例１の光学フィルムの構成図では、図３の構成において、プリズムシート１と拡散シート４の間に自己治癒層１２が設けられ、拡散シート４と導光パネル５の間に自己治癒層１１が設けられている。
【００３５】
図８に示す実施例１の光学フィルムの構成図では、図６の構成に加えて、プリズムシート１の上に、拡散シート６、反射型偏光フィルム（ＤＢＥＦ）７が積層されている。
図９に示す実施例１の光学フィルムの構成図では、図７の構成に加えて、プリズムシート１の上に、拡散シート６、反射型偏光フィルム（ＤＢＥＦ）７が積層されている。
図１０に示す実施例１の光学フィルムの構成図では、図９の構成において、反射型偏光フィルム（ＤＢＥＦ）７の上に自己治癒層１３が設けられている。
上記の拡散シート４，６は、フィラー（シリカ）などの微粒子を含有せず、シート表面の凹凸形状のみで光の拡散性を持たせている。
【実施例２】
【００３６】
図１１は、実施例２のプリズムシートの概略断面図である。実施例２のプリズムシートは、実施例１のプリズムシートが２層に積層された構成である。上層のプリズムシート１ａは、ＰＥＴフィルムを基材３ａとして、アクリル系ＵＶ硬化樹脂である弾性樹脂２ａを基材３ａ上に金型の凹凸を転写成形して作製している。下層のプリズムシート１ｂも、上層のプリズムシート１ａと同様、ＰＥＴフィルムを基材３ｂとして、アクリル系ＵＶ硬化樹脂である弾性樹脂２ｂを基材３ｂ上に金型の凹凸を転写成形して作製している。
プリズムシート１ａ，１ｂの弾性樹脂２ａ，２ｂのそれぞれの貯蔵弾性率は同一にしている。プリズムシート１ａの弾性樹脂２ａの貯蔵弾性率が、プリズムシート１ｂの弾性樹脂２ｂの貯蔵弾性率より大きくしても、好適に用いることができる。
プリズムシートの積層間には、光硬化性樹脂を含有する接着層を設けている。
【００３７】
図１２〜１８は、実施例２の光学フィルムの実施形態の構成図を示している。以下にそれぞれの構成について説明する。
図１２に示す実施例２の光学フィルムの構成図では、２層に積層されたプリズムシート（１ａ，１ｂ）の下に、拡散シート４、導光パネル５が積層されている。
図１３に示す実施例２の光学フィルムの構成図では、図１２の構成に加えて、プリズムシート１の上に、拡散シート６、反射型偏光フィルム（ＤＢＥＦ）７が積層されている。
図１４に示す実施例２の光学フィルムの構成図では、図１２の構成において、プリズムシート１ｂと拡散シート４の間に自己治癒層１０が設けられている。
図１５に示す実施例２の光学フィルムの構成図では、図１２の構成において、拡散シート４と導光パネル５の間に自己治癒層１１が設けられている。
図１６に示す実施例２の光学フィルムの構成図では、図１２の構成において、プリズムシート１ｂと拡散シート４の間に自己治癒層１２が設けられ、拡散シート４と導光パネル５の間に自己治癒層１１が設けられている。
【００３８】
図１７に示す実施例２の光学フィルムの構成図では、図１５の構成に加えて、プリズムシート１ａの上に、拡散シート６、反射型偏光フィルム（ＤＢＥＦ）７が積層されている。
図１８に示す実施例２の光学フィルムの構成図では、図１６の構成に加えて、プリズムシート１ａの上に、拡散シート６、反射型偏光フィルム（ＤＢＥＦ）７が積層されている。
上記の拡散シート４，６は、フィラー（シリカ）などの微粒子を含有せず、シート表面の凹凸形状のみで光の拡散性を持たせている。
【００３９】
（他の実施例）
（１）上記の実施例１では、反射型偏光フィルム（ＤＢＥＦ）７が積層されているが（図５，図９，図１０，図１１）、反射型偏光フィルム（ＤＢＥＦ）の替わりにモスアイ構造の反射防止層でもよい。また、上記の実施例２では、反射型偏光フィルム（ＤＢＥＦ）７が積層されているが（図１３，図１７，図１８）、反射型偏光フィルム（ＤＢＥＦ）の替わりにモスアイ構造の反射防止層でもよい。
【産業上の利用可能性】
【００４０】
本発明は、タッチパネル式の表示パネルを備える携帯情報端末に有用である。
【符号の説明】
【００４１】
１  プリズムシート
２  弾性樹脂
３  基材
４，６  拡散シート
５  導光パネル
７  反射型偏光フィルム（ＤＢＥＦ）
１０，１１，１２，１３  自己治癒層
【図１】
2014160187.tif 000006
【図２】
2014160187.tif 000007
【図３】
2014160187.tif 000008
【図４】
2014160187.tif 000009
【図５】
2014160187.tif 000010
【図６】
2014160187.tif 000011
【図７】
2014160187.tif 000012
【図８】
2014160187.tif 000013
【図９】
2014160187.tif 000014
【図１０】
2014160187.tif 000015
【図１１】
2014160187.tif 000016
【図１２】
2014160187.tif 000017
【図１３】
2014160187.tif 000018
【図１４】
2014160187.tif 000019
【図１５】
2014160187.tif 000020
【図１６】
2014160187.tif 000021
【図１７】
2014160187.tif 000022
【図１８】
2014160187.tif 000023
【図１９】
2014160187.tif 000024
【図２０】
2014160187.tif 000025